(57)【要約】【課題】剛性および耐衝撃性に優れたシーラントフィルムを提供する。【解決手段】シーラントフィルム３は、第１の樹脂層１と第２の樹脂層２とが交互に１０層以上積層された積層体を含む。積層体の最外層３ａには第１の樹脂層１が配置され、第１の樹脂層１は、直鎖状ポリエチレン樹脂、分岐状ポリエチレン樹脂、又は直鎖状と分岐状とを混合したポリエチレン樹脂を主成分とし、平均樹脂密度が０．９２０ｇ／ｃｍ３以下の樹脂層であり、第２の樹脂層２はポリプロピレン樹脂層からなる。【選択図】図１
2017185648.tif 000002
【特許請求の範囲】
【請求項１】
第１の樹脂層と第２の樹脂層とが交互に１０層以上積層された積層体を含むシーラントフィルムであって、
前記積層体の最外層に前記第１の樹脂層が配置され、
前記第１の樹脂層は、直鎖状ポリエチレン樹脂、分岐状ポリエチレン樹脂、又は直鎖状と分岐状とを混合したポリエチレン樹脂を主成分とし、平均樹脂密度が０．９２０ｇ／ｃｍ３以下であり、
前記第２の樹脂層はポリプロピレン樹脂層からなることを特徴とするシーラントフィルム。
【請求項２】
前記第１の樹脂層及び第２の樹脂層は、１層の厚みが０．１μｍ以上１０μｍ以下であることを特徴とする請求項１に記載のシーラントフィルム。
【請求項３】
前記第１の樹脂層と前記第２の樹脂層との間に、第３の接着性樹脂層を備えることを特徴とする請求項１又は請求項２に記載のシーラントフィルム。
【請求項４】
前記第２の樹脂層は結晶核剤を含むことを特徴とする請求項１から請求項３のいずれか一項に記載のシーラントフィルム。
【請求項５】
基材層と、
当該基材層に積層されるシーラントフィルムと、
前記基材層と前記シーラントフィルムとの間に、アルミ箔層、蒸着層及びＥＶＯＨ層のうちのいずれかからなるバリア層又は印刷層を含む一層又は複数層からなる機能層と、を備え、
前記シーラントフィルムとして、前記請求項１から請求項４のいずれか一項に記載のシーラントフィルムを用いたことを特徴とする包装材料用フィルム。
【請求項６】
請求項５に記載の包装材料用フィルムからなることを特徴とする包装体。
【請求項７】
前記包装体がスタンディングパウチであることを特徴とする請求項６に記載の包装体。
【請求項８】
請求項１から請求項５のいずれか一項に記載のシーラントフィルムを、当該シーラントフィルムの最外層に配置された第１の樹脂層どうしが対向するように折り曲げ、端部をヒールシートして袋状に成形することを特徴とする包装体の製造方法。
【発明の詳細な説明】
【技術分野】
【０００１】
本発明はシーラントフィルム、シーラントフィルムを用いた包装材料用フィルム、及び包装体に関する。
【背景技術】
【０００２】
包装材料には一般的にポリエチレンやポリプロピレンといった、他の積層基材との密着性やヒートシール性が良い安価なフィルムが使用されている。包装材料に求められる物性としては、内容物充填時の充填適性、包装材料に外力が加わった際の耐衝撃性、包装材料を開封する際の開封性、そして店頭における視認性の良化や、使用時にしっかりと包装形状を保つための剛性等が挙げられる。
【０００３】
近年では、包装材料のコストを下げるために、諸々の物性値はそのままに包装材料の厚みを薄くする試みが取り組まれている。フィルムの厚みを薄くすると、特に剛性面で支障が生じることが多く、課題となっている。
【０００４】
従来技術では高い剛性のフィルムを得るために、例えば特許文献１の様に製膜するフィルムを基材となる中心層を挟む形で、基材層上下に基材層より高密度の材料を用いることにより、剛性を得ている。
【先行技術文献】
【特許文献】
【０００５】
【特許文献１】特許第１７２６９５２号明細書
【発明の概要】
【発明が解決しようとする課題】
【０００６】
一般に材料の密度と包装材の物性との関係としては、高密度な樹脂を使用するほど剛性を高くできることが知られている。
しかし、高密度樹脂を使用した場合、外部からの衝撃に脆い他、ヒートシールする際には多大な熱量が必要で低温でのヒートシール強度が著しく低下する。一方、使用する樹脂が低密度であるほど高い衝撃特性と低温でのヒートシール強度を得られるが、剛性が著しく低下してしまう関係にある。
【０００７】
ここで特許文献１では、高剛性の包装材料を得るために高い剛性層と基材層の３層構成となっている。そのため、包装材料として使用した際にヒートシール性能が低下するという問題がある。また、高剛性を有する材料を最外層に使用することで、フィルムの耐衝撃性能が失われ、実用上使用が困難であるという問題がある。
さらには、同種類の樹脂種では、基本的な物性向上には限界があり、飛躍的な物性向上は得られない。
【０００８】
本発明は、上述した問題点に鑑みてなされたものであり、剛性及び耐衝撃性のバランスとヒートシール性とに優れたシーラントフィルム、包装材料用フィルム及び包装体を提供することを目的としている。
【課題を解決するための手段】
【０００９】
本願発明の一態様によれば、第１の樹脂層と第２の樹脂層とが交互に１０層以上積層された積層体を含むシーラントフィルムであって、積層体の最外層に第１の樹脂層が配置され、第１の樹脂層は、直鎖状ポリエチレン樹脂、分岐状ポリエチレン樹脂、又は直鎖状と分岐状とを混合したポリエチレン樹脂を主成分とし、平均樹脂密度が０．９２０ｇ／ｃｍ３以下であり、第２の樹脂層はポリプロピレン樹脂層からなる、シーラントフィルムが提供される。
【発明の効果】
【００１０】
本発明の一態様におけるシーラントフィルムによれば、包装材料として用いる際に十分な剛性や耐衝撃性、ヒートシール性を持たせる事ができる。また、包装体として使用した際に、従来のシーラントフィルムに比較してより高い剛性及び耐衝撃性を持たせることができる。
【図面の簡単な説明】
【００１１】
【図１】本発明の第一実施形態に係るシーラントフィルムの構成例を示す断面図である。
【図２】本発明の第二実施形態に係るシーラントフィルムの構成例を示す断面図である。
【図３】本発明の第三実施形態に係るシーラントフィルムの構成例を示す断面図である。
【図４】本発明に係る包装材料用フィルムの構成例を示す断面図である。
【図５】本発明に係る包装材料用フィルムを用いた包装体の一例を示す模式図である。
【図６】本発明に係るシーラントフィルムを用いたスタンディングパウチの一例を示す断面図である。
【図７】本発明に係るシーラントフィルムを用いたスタンディングパウチの製造工程を説明するための説明図である。
【発明を実施するための形態】
【００１２】
以下に、本発明の一実施形態に係るシーラントフィルムについて図面を参照して説明する。ただし、以下に説明する各図において相互に対応する部分には同一符号を付し、重複部分においては後述での説明を適宜省略する。また、各図面は説明を容易にするために適宜誇張して表現している。
さらに、本発明の実施形態は、本発明の技術的思想を具体化するための構成を例示するものであって、各部の材質、形状、構造、配置、寸法等を下記のものに特定するものでない。本発明の技術的思想は、特許請求の範囲に記載された請求項が規定する技術的範囲内において、種々の変更を加えることができる。
【００１３】
（全体構成）
図１は、本発明の第一の実施形態に係るシーラントフィルム３の断面構成の一例を示す図である。本発明のシーラントフィルム３は、第１の樹脂層１と第２の樹脂層２との積層体から成っており、第１の樹脂層１と第２の樹脂層２とは交互に１０層以上積層されている。
【００１４】
また、シーラントフィルム３の最外層３ａは第１の樹脂層１からなる。最外層３ａを第１の樹脂層１とすることで、本発明のシーラントフィルム３を包装材料用フィルムや包装体として形成する際に良好な低温ヒートシールが可能となる。なお、シーラントフィルム３の２つの最外層３ａが共に第１の樹脂層１である必要はなく、シーラントフィルム３の、後工程で基材と接着される側の最外層３ａは第１の樹脂層１であっても第２の樹脂層２であってもよい。
【００１５】
本発明の第一の実施形態に係るシーラントフィルム３を構成する樹脂として、第１の樹脂層１は、最外層３ａに配置され十分なヒートシール性を担保するために、低密度ポリエチレン（ＬＤＰＥ）、直鎖状低密度ポリエチレン（ＬＬＤＰＥ）、又は低密度ポリエチレン（ＬＤＰＥ）と直鎖状低密度ポリエチレン（ＬＬＤＰＥ）とを混合した樹脂を用いることが好ましい。さらに好ましくは、ヒートシール性及び耐衝撃性が良く加工性も良い点から、低密度ポリエチレン（ＬＤＰＥ）と直鎖状低密度ポリエチレン（ＬＬＤＰＥ）とを混合した樹脂を用いる。低密度ポリエチレン（ＬＤＰＥ）と直鎖状低密度ポリエチレン（ＬＬＤＰＥ）との混合比（低密度ポリエチレン：直鎖状低密度ポリエチレン）は、５：９５以上３０：７０以下が好ましく、この混合比は加工性や性能の面から適宜調整すればよい。
【００１６】
また、第１の樹脂層１に使用される主樹脂の密度は０．９２０ｇ／ｃｍ３以下であることが好ましい。
ここで、第１の樹脂層１に使用する主樹脂とは、第１の樹脂層１に含まれる低密度樹脂層及び高密度樹脂層を構成する材料のうちの重量比７０％以上を満たす樹脂を指す。第１の樹脂層１の密度が０．９２０ｇ／ｃｍ３より大きい場合、本発明の一実施形態におけるシーラントフィルム３を包装体としてヒートシールした際、低温でのシール強度が不十分となる。
【００１７】
また、第２の樹脂層２には、ポリプロピレン樹脂を用いることが好ましい。ポリプロピレン樹脂はポリエチレン樹脂と比較して、剛性及び耐熱性が非常に優れており、加工性が良い。しかしながら、剛性に優れる反面、耐衝撃性が劣る性質がある。
【００１８】
ポリプロピレン樹脂には、ホモポリマーと、ランダムコポリマーと、ブロックランダムコポリマーを持つポリプロピレンとの３種類があるが、どのタイプでも十分に剛性を満足することができる。より剛性を強くするという観点では、ホモポリマーを持つポリプロピレンを使用することが好ましい。
【００１９】
シーラントフィルム３全体の厚みは５０μｍ以上１５０μｍ以下であることが好ましい。シーラントフィルム３の厚みが５０μｍより薄いと、ヒートシールする際の樹脂が不足し、包装材としてのヒートシール性が低く不具合が発生する場合がある。また、シーラントフィルム３全体の厚みが１５０μｍより厚い場合、全体的に引裂性が悪くなりすぎ、且つ材料コストが非常に高いものとなる。
【００２０】
第１の樹脂層１と第２の樹脂層２の一層毎の厚みはそれぞれ０．１μｍ以上１０μｍ以下であることが好ましい。各層が０．１μｍより薄い場合、シーラントフィルム３全体の厚みが薄くなりすぎるため、製造時に金属壁面から受けるせん断応力により各層の界面が乱れやすくなる。また、フローマーク（流れムラ）が発生しやすく製造が困難なものとなる。ただし、第１の樹脂層１と第２の樹脂層２とを同じ膜厚とする必要はなく、各層がそれぞれ０．１μｍ以上１０μｍ以下の範囲を満たせば良い。
【００２１】
上述のような条件を満たすことにより、剛性、耐衝撃性、ヒートシール性を兼ね備えたシーラントフィルム３を得ることができる。すなわち、最外層３ａに第１の樹脂層１が備わることにより、ヒートシール性を満足することができる。また、第１の樹脂層１の密度を０．９２０ｇ／ｃｍ３以下とすることで、第１の樹脂層１は剛性が比較的低くなることから、低密度樹脂層の保有する柔軟性により耐衝撃特性も高めることができる。
【００２２】
さらには、第１の樹脂層１と第２の樹脂層２とを交互に１０層以上積層形成し、第１の樹脂層１及び第２の樹脂層２の１層の厚みをそれぞれ０．１μｍ以上１０μｍ以下とし、第１の樹脂層１の密度を０．９２０ｇ／ｃｍ３以下とし、さらに第１の樹脂層１をポリエチレン系樹脂層から構成し、第２の樹脂層２をポリプロピレン系樹脂層から構成することによって、高剛性且つ耐衝撃特性なシーラントフィルム３を得ることができる。
一般に高密度、高強度な樹脂を使用するほど剛性は高くなるが、脆く衝撃に弱い。これに対し、本願発明では、ポリプロピレン系樹脂層からなる比較的剛性の高い第２の樹脂層２の両側に、密度が０．９２０ｇ／ｃｍ３以下であり比較的剛性が低く柔らかい第１の樹脂層１を配置し、且つ第１の樹脂層１及び第２の樹脂層２それぞれの１層の厚みを薄くすることで、応力亀裂抵抗性能を向上させることができる。これは、剛性が比較的低く柔らかい第１の樹脂層１が、剛性が比較的高く硬い第２の樹脂層２の保護層のような役割を果たすことによる。
【００２３】
シーラントフィルム３の全層数は、第１の樹脂層１及び第２の樹脂層２の積層数が多いほど耐衝撃特性を保持しつつ高剛性となるが、一層あたりの膜厚が薄く、壊れやすくなるため、製造することが困難なものとなる。したがって、全層数は１０層以上２０００層以下程度となることが好ましい。１０層以上であれば、効果は十分に発揮されるものとなり、比較的製造もし易い。シーラントフィルム３全体の厚みは５０μｍ以上１５０μｍ以下であることが好ましいことから、層数が２０００層を超えると、一層の厚みが薄すぎて製造が困難となってくる。
【００２４】
図２は、本発明の第二の実施形態に係るシーラントフィルム３の断面構成の一例を示す図である。
第二の実施形態に係るシーラントフィルム３は、図１に示す第一の実施形態に係るシーラントフィルム３において、第１の樹脂層１と第２の樹脂層２との間に、さらに第３の接着性樹脂層４を形成したものである。つまり、第二の実施形態に係るシーラントフィルム３は、第１の樹脂層１と第３の接着性樹脂層４と第２の樹脂層２とがこの順に繰り返し積層されてなる。
第１の樹脂層１と第２の樹脂層２との層間密着性が弱く剥離等が発生する場合には、第３の接着性樹脂層４を用いることで層間密着性を向上させることができる。なお、図２では第３の接着性樹脂層４は単層となっているが、複数層に分かれていてもよい。すなわち、第１の樹脂層１と第２の樹脂層２との間の、第１の樹脂層１側には第１の樹脂層１に密着のよい接着性樹脂層があり、第２の樹脂層２側には第２の樹脂層２に密着のよい接着性樹脂層があり、これら接着性樹脂層が接着されていてもよい。
【００２５】
図３は、本発明の第三の実施形態に係るシーラントフィルム３の断面構成の一例を示す図である。
第三の実施形態に係るシーラントフィルム３は、図１に示す第一の実施形態に係るシーラントフィルム３において、第２の樹脂層２の中に結晶核剤８が含まれているものである。第２の樹脂層２が結晶核剤８を含むことで結晶化が進行し結晶化度が高くなる。そのため、第２の樹脂層２の剛性をより高くすることができる。結晶核剤８の濃度は、０．０１ｗｔ％以上１０ｗｔ％以下が好ましく、所望の剛性を得るように調整することができる。結晶核剤８としては、リン酸エステル金属塩、ピメリン酸金属塩、ロジン金属塩、安息香酸金属塩、キナクリドン、ベンジリデンソルビトール、シアニンブルー、タルク、アルミナ等の金属酸化物、等が挙げられる。
【００２６】
（機能層）
第１から第３の実施形態に係るシーラントフィルム３は、シーラントフィルム３を基材６上に積層することによって、包装材料用フィルム７として使用することができる。
例えば、図４に示すように、包装材料用フィルム７における基材６とシーラントフィルム３との間に、さらに印刷層やバリア層といった機能層５を形成することができる。なお、図４では、第１実施形態に係るシーラントフィルム３を用いた場合を表している。
【００２７】
機能層５は、バリア層としてアルミ箔層が形成されていても良く、また蒸着層が形成されていても良い。蒸着層としては、アルミ、シリカのような一般的な金属蒸着を用いることもでき、また、アルミナのように、透明な蒸着層を形成することもできる。さらには、バリア層としてＥＶＯＨ（エチレン・ ビニルアルコール共重合樹脂）層等も挙げられ、適宜使用することができるものである。
【００２８】
基材６に用いられる材料は、上質紙等の紙や、ナイロン樹脂やＰＥＴ（ポリエチレンテレフタレート）樹脂等のプラスチックを主とするフィルムが用いられ、内容物の種類や充填後の加熱処理の有無等使用条件によって適宜選択される。
【００２９】
（製造方法）
本発明の一実施形態に係るシーラントフィルム３を作製する方法は特に制限されるものではなく、公知の方法を使用する事ができる。例えば、フィードブロックによる共押出や、ドライラミネート、押出ラミネート等による方法を適用することができる。製造効率の観点からいえば、フィードブロックによる共押出方法により製造することが好ましい。また、積層後に延伸することで所望の厚さに調整してもよい。
【００３０】
（添加剤）
本発明の一実施形態に係るシーラントフィルム３を基材６上に積層して図４に示す包装材料用フィルム７や包装材料用シートを成形する場合、シーラントフィルム３及び基材６には、包装材料用のフィルム又はシート成形時の加工適性、またこのフィルム又はシートを使用する際の適性向上のため、フィルム又はシートに、一般的に使用する材料を適宜添加する事ができる。例えば、フィラー等のブロッキング防止剤、滑り性を向上させるための滑剤、また加工安定性を付与するための酸化防止剤等を適宜添加する事ができる。
【００３１】
フィラー等のブロッキング防止剤として、例えば、アクリル系粒子、スチレン粒子、スチレンアクリル粒子及びその架橋体、ポリウレタン系粒子、ポリエステル系粒子、シリコン系粒子、フッ素系粒子、これらの共重合体、パイロフィライト、タルク、スメクタイト、バーミキュライト、雲母、緑泥岩、カオリン鉱物、ゼオライト等の粘土化合物粒子、シリカ、酸化チタン、アルミナ、シリカアルミナ、ジルコニア、酸化亜鉛、酸化ストロンチウム、水酸化アルミニウム、炭酸ストロンチウム、塩化ストロンチウム、硫酸ストロンチウム、硝酸ストロンチウム、水酸化ストロンチウム、ガラス粒子等を適宜使用する事ができる。
【００３２】
滑り性をさらに向上させるための滑剤としては、例えばショ糖脂肪酸エステル、グリセリン脂肪酸エステル、合成樹脂系としては流動パラフィン、パラフィンワックス、合成ポリエチレンワックス等の炭化水素系、ステアリン酸、ステアリルアルコール等の脂肪酸系、ステアリン酸アミド、オレイン酸アミド、エルカ酸アミド等の脂肪酸アミド、メチレンビスステアリン酸アミド、エチレンビスステアリン酸アミド等のアルキレン脂肪酸アミド等を適用することができる。
【００３３】
包装材料用のフィルム又はシートとして成形時のハンドリング性を向上させるために上述した添加剤を添加すること以外でも、基材６の外表面に凹凸構造を付与すること等によって、ハンドリング性向上を図っても良い。
【００３４】
（包装体）
図４に示す、本発明の一実施形態に係る包装材料用フィルム７を包装体に使用する際の、包装体の製造方法を、図５を参照して説明する。
図５に示すように、まず、包装材料用フィルム７から包装体３０を金型による形状付与等で２丁取りする。その後、最外層に配置した第１の樹脂層１同士が対向するように表裏を折り曲げる。最後に周縁をヒートシールし製袋を行うことで、高い剛性及び耐衝撃性を有する包装体３０を得ることができる。
【００３５】
本発明の一実施形態に係る包装材料用フィルム７を用いた包装体３０としては、スタンディングパウチや、包装袋、口栓付きパウチ、ラミネートチューブ、バックインボックス等が挙げられるが、この他に様々な用途に使用できる。
【００３６】
（スタンディングパウチ）
包装体３０の一例として、本発明の一実施形態に係る包装材料用フィルム７をスタンディングパウチに適用した場合の構造及びその製造方法を、図６及び図７を参照して説明する。
スタンディングパウチとは、液体洗剤、柔軟剤、シャンプー、リンス等のトイレタリー用品や、食用油、インスタントコーヒー等の食品、等、液体、粉体、固体を問わず収納する容器の一種である。前述の包装体３０と同様の製袋方法に加え、包装材料用フィルム７を底テープとし、底テープを、本体表面と本体裏面との間に挿入して周縁をシールすることで、容易に自立可能なスタンディングパウチを製造することができる。
図６はスタンディングパウチ１０の断面図の一例を示す模式図、図７はスタンディングパウチ１０として成形される前の、ウェブ搬送時の状態を示した模式図の一例である。
【００３７】
以下、本発明の一実施形態に係る包装材料用フィルム７を用いたスタンディングパウチ１０について詳細に説明する。
図６に示すように、スタンディングパウチ１０は、包装材料用フィルム７のシーラントフィルム３側を内側にして折り曲げることで、折り曲げられた包装材料用フィルム７の一方の面がパウチ表面１２となり、他方の面がパウチ裏面１３となる。包装材料用フィルム７を折り曲げる際に、図６中の網掛けで表示した左右のサイドシール部２２とボトムシール部２３からなる周縁シール部をヒ―トシールして包装体を形成する。
【００３８】
さらに、包装材料用フィルム７から底テープ２０を別途形成し、この底テープ２０を、パウチ表面１２とパウチ裏面１３との間に挿入して、底テープ２０と共に、パウチ表面１２とパウチ裏面１３との周縁をシールすると共に、底テープ２０の周縁をシールする。これによって、自立性を備えることができる。なお、底テープ２０は、シーラントフィルム３が、スタンディングパウチ１０の内側となるように形成する。
【００３９】
また、スタンディングパウチ１０の上部には、パウチ表面１２とパウチ裏面１３と注出ノズルシール部２４とにより、内容物を注ぎ出すための注出ノズル１６が形成されている。注出ノズルシール部２４は、サイドシール部２２に連続して設けられたシール部であり、注出ノズル１６の下側に設けられる。
【００４０】
注出ノズル１６には、先端をヒートシールした注出ノズル先端シール部２５が形成されており、注出ノズル先端シール部２５は、注出ノズルシール部２４に設けられた開封用切目線１７によって分離形成された開封つまみ１８として機能する。即ち、使用者は、開封つまみ１８を持ち、予め形成されたハーフカット線１９に沿って切り離すことにより注出口（図示せず）を形成することができる。なお、本方法に限らず、樹脂等で形成された口栓キャップを別途設けておき、蓋を開閉することで注出口の機能を付与してもかまわない。
【００４１】
ハーフカット線１９は、パウチ表面１２及びパウチ裏面１３の表面それぞれに設けられている。ハーフカット線の形成方法は、刃物によって形成する方法や、レーザー加工によって形成する方法が一般に用いられているが、レーザー加工による方法の方が均一で安定した切れ目を形成できるので好ましい。レーザーの種類としては、炭酸ガスレーザーがより好ましい。
【００４２】
スタンディングパウチ１０の製造方法の一例としては、図７に示すように、スタンディングパウチ１０を自立させた際の高さの約２倍強の幅を持った包装材料用フィルム７をウェブ状に繰り出し、ハーフカット線１９を形成する。その後、包装材料用フィルム７を折り曲げ部稜線２１で折り曲げて、パウチ表面１２とパウチ裏面１３とを形成すると共に底テープ２０を挿入して周縁部のヒートシールを行い、所定の形状に打ち抜くことにより、スタンディングパウチ１０を構成することができる。
【００４３】
なお、その他にも、注出ノズル１６に、折り曲げ部稜線２１を経由してパウチ表面１２からパウチ裏面１３に至る一繋がりのエンボス加工部２６を形成する等の他の特徴を備えていてもよい。即ち、本発明のシーラントフィルム３を使用することで、上述した効果を備えたスタンディングパウチ１０を得ることができる。
【００４４】
以上、本発明の一実施形態を例示したが、本発明は上記実施形態に限定されるものではなく、本実施形態の技術的思想を逸脱しない限り、包材としての用途を考慮し、要求されるその他の物性である剛性、強度、衝撃性等を向上する目的で、他の層や構造を任意に形成できることはいうまでもない。
【実施例】
【００４５】
以下、実施例および比較例を示して本発明を詳細に説明する。ただし、本発明は以下の記載によっては限定されない。
【００４６】
（実施例１）
シーラントフィルム３の材料として、第１の樹脂層１に密度０．９１８ｇ／ｃｍ３のＬＬＤＰＥ樹脂（エボリューＳＰ２０４０：株式会社プライムポリマー製）を、第２の樹脂層２にポリプロピレン樹脂（ノバテックＰＰ  ＦＢ３Ｂ：日本ポリプロ株式会社製）を使用した。第１の樹脂層１と第２の樹脂層２とを別々の単軸押出機に投入し、２４０℃に加熱溶融し、１０層のフィードブロックを用いて共押出をした。Ｔダイからフィルムをキャストロール上に押出し、エアチャンバーでキャストロールと密着させ冷却をした。その後、巻取機でフィルムを巻取り、１０層（第１の樹脂層：５層、第２の樹脂層：５層）のシーラントフィルム３のサンプルを作製した。なお、得られたシーラントフィルム３の厚みは１００μｍである。
【００４７】
（実施例２）
第１の樹脂層１の樹脂として、密度０．９１３ｇ／ｃｍ３のＬＬＤＰＥ（エボリューＳＰ１５４０：株式会社プライムポリマー製）を用いて、１０層（第１の樹脂層：５層、第２の樹脂層：５層）のシーラントフィルム３を作製した。それ以外は実施例１と同様の方法で、サンプルを作製した。
【００４８】
（実施例３）
シーラントフィルム３全体の膜厚を変えずに、全体の層数を１００層（第１の樹脂層：５０層、第２の樹脂層：５０層）に変更した。それ以外は実施例１と同様の方法で、サンプルを作製した。
【００４９】
（実施例４）
第２の樹脂層２に結晶核剤としてタルク（粒径1μｍ）を５ｗｔ％混合してシーラントフィルム３を作製した。それ以外は実施例１と同様の方法で、サンプルを作製した。
【００５０】
（実施例５）
第１の樹脂層１と第２の樹脂層２の間に第３の接着性樹脂層４としてアドマー ＱＦ５００（三井化学東セロ株式会社製）を用いて、シーラントフィルム３を共押出し作製した。それ以外は実施例１と同様の方法で、サンプルを作製した。
【００５１】
（比較例１）
第１の樹脂層１の樹脂のみを用いて単層で厚み１００μｍとした。それ以外は実施例１と同様の方法で、サンプルを作製した。
【００５２】
（比較例２）
第２の樹脂層２の樹脂のみを用いて単層で厚み１００μｍとした。それ以外は実施例１と同様の方法で、サンプルを作製した。
【００５３】
（比較例３）
第１の樹脂層１、第２の樹脂層２の樹脂を用い、全体厚みを変えずに、全体の層数を４層（第１の樹脂層１：２層、第２の樹脂層２：２層）に変更した。それ以外は実施例１と同様の方法で、サンプルを作製した。
【００５４】
（比較例４）
第１の樹脂層１の樹脂として、密度０．９２４ｇ／ｃｍ３のＬＬＤＰＥ（エボリューＳＰ２５４０：株式会社プライムポリマー製）を用いて、１０層（第１の樹脂層１：５層、第２の樹脂層２：５層）のシーラントフィルムを作製した。それ以外は実施例１と同様の方法で、サンプルを作製した。
【００５５】
（評価）
得られたシーラントフィルムに関して、剛性評価、耐衝撃性評価、ヒートシール性評価を実施した。
【００５６】
（剛性評価試験）
剛性の測定では、株式会社東洋精機製作所製のループステフネステスタを用いて、圧縮速度３．３ｍｍ／ｓｅｃ、サンプル幅を１５ｍｍ、ループ長を１００ｍｍとし評価を実施した。剛性の評価として、２０ｍＮ／１５ｍｍ以上のものを「○」、それ以下のものを「×」とした。
【００５７】
（耐衝撃性評価試験）
耐衝撃性試験では、ＪＩＳ  Ｋ７１２４−１自由落下のダート法、第１部ステアケース法のＡ法による衝撃試験方法を用いてテスター産業株式会社製ダートインパクトテスター（型番ＩＭ−３０２）を用いて評価した。耐衝撃性の評価として、５０％破壊重量が５００ｇ以上のものを「○」、それ以下のものを「×」とした。
【００５８】
（ヒ―トシール性評価試験）
ヒートシール性評価では、テスター産業株式会社製のヒートシーラー（型番：ＴＰ−７０１−Ｂ）を用いてシール圧力０．２ＭＰａ、シール時間を１秒、シール幅を１０ｍｍとし、シール温度を１１０℃、１３０℃でシール層同士をシールした。シールしたフィルムを１５ｍｍ幅×８０ｍｍサイズに切り出し、チャック間距離を２０ｍｍ、引っ張り速度を３００ｍｍ／ｍｉｎとして、Ｔ字剥離法にてＮ＝５で評価実施した。ヒートシール性評価として、実用上問題のないものを「○」、それ以外を「×」とした。なお、引張試験機は、株式会社島津製作所製の島津オートグラフＡＧＳ−Ｘを使用した。
【００５９】
また、総合評価として、全て良好なものを「○」、使用上問題があるものを「×」として評価した。
【００６０】
実施例１から実施例５、及び比較例１から比較例４のサンプルに関して物性評価を実施した結果を表１に記載する。
【００６１】
【表１】
2017185648.tif 000003
【００６２】
表１に示すように、実施例１から実施例５では剛性が高く、また、耐衝撃性やヒートシール性能も良く、良好なサンプルが得られた。特に実施例４は結晶核剤を混合したため剛性が高い結果となることが確認された。また、実施例５は接着性樹脂による接着のため層間密着性は良好であった。
一方、比較例１及び比較例２のような単層膜では、所望とする全ての物性を満たすことができていない。また、比較例３では、比較例１及び比較例２と比べると積層による剛性の向上が見られたが、積層数が少なく不十分な結果であった。比較例４では最外層に配置した第１の樹脂層１の密度が高いため低温での十分なヒートシール性が得られず、また衝撃特性も少し劣る結果となった。
【００６３】
以上より、本発明の一実施形態におけるシーラントフィルムによれば、積層構造による剛性向上によって、包装材料として用いる際に十分な剛性や耐衝撃性、ヒートシール性を満足させることができる。また、本発明の一実施形態におけるシーラントフィルムを用いて包装体を形成すれば、従来使用されている同種のフィルムに対して高い剛性を持った包装体を提供することができる。
【符号の説明】
【００６４】
１  第１の樹脂層
２  第２の樹脂層
３  シーラントフィルム
４  第３の接着性樹脂層
５  機能層
６  基材
７  包装材料用フィルム
８  結晶核剤
１０  スタンディングパウチ
１２  パウチ表面
１３  パウチ裏面
１６  注出ノズル
１７  開封用切目線
１８  開封つまみ
１９  ハーフカット線
２０  底テープ
２１  折り曲げ部稜線
２２  左右のサイドシール部
２３  ボトムシール部
２４  注出ノズルシール部
２５  注出ノズル先端シール部
２６  エンボス加工部
３０  包装体
【図１】
2017185648.tif 000004
【図２】
2017185648.tif 000005
【図３】
2017185648.tif 000006
【図４】
2017185648.tif 000007
【図５】
2017185648.tif 000008
【図６】
2017185648.tif 000009
【図７】
2017185648.tif 000010